(57)【要約】      （修正有）【課題】車両の通路の側縁に沿って配置される、透明で耐火性に優れた、遮音壁を提供する。【解決手段】遮音壁１０は、透明板２０と透明板２０の外周を支持する支持枠３０よりなる。透明板２０は、少なくとも一層以上のガラス板２１，２２よりなり、４ｍｍ以上の厚さを有している。さらに透明板２０は化学強化ガラスを含み、化学強化ガラスの表面に形成される圧縮応力層の深さを１２μｍよりも大きく形成してある。透明板２０が合わせガラスの場合、複数のガラス板２１、２２のうちの少なくとも１枚が、化学強化ガラスであればよく、火災の炎による透明板２０の貫通および透明板２０の崩落が抑制できる。【選択図】図１
2016075122.tif 000002
【特許請求の範囲】
【請求項１】
車両の通路の側縁に沿って配置される遮音壁であって、
化学強化ガラスを含む透明板を有し、
前記透明板が４ｍｍ以上の厚さを有し、
前記化学強化ガラスの表面に形成される圧縮応力層の深さが１２μｍよりも大きい、遮音壁。
【請求項２】
前記透明板は、複数のガラス板、および前記ガラス板同士をつなぐ中間膜で構成される合わせガラスを含み、
前記複数のガラス板のうちの少なくとも１枚が、前記化学強化ガラスである、請求項１に記載の遮音壁。
【請求項３】
前記複数のガラス板のうちの前記通路に面するガラス板が、前記化学強化ガラスである、請求項２に記載の遮音壁。
【請求項４】
前記複数のガラス板のうちの全てが、前記化学強化ガラスである、請求項２または３に記載の遮音壁。
【請求項５】
前記透明板の外周部を支持する支持枠を有する、請求項１〜４のいずれか１項に記載の遮音壁。
【請求項６】
前記化学強化ガラスは、酸化物基準のモル百分率表示でＳｉＯ２を５６〜７５％、Ａｌ２Ｏ３を１〜２０％、Ｎａ２Ｏを８〜２２％、Ｋ２Ｏを０〜１０％、ＭｇＯを０〜１４％、ＺｒＯ２を０〜５％、ＣａＯを０〜１０％含有する、請求項１〜５のいずれか１項に記載の遮音壁。
【発明の詳細な説明】
【技術分野】
【０００１】
本発明は、遮音壁に関する。
【背景技術】
【０００２】
車両の通路（例えば高速道路、一般道路、線路など）の側縁に沿って配置される遮音壁として、透明板を有するものが検討されている。車両の乗員が透明板を介して周辺景色を視認できる。透明板として、樹脂板よりも紫外線劣化の少ないガラス板が検討されている。
【０００３】
特許文献１では、遮音壁の透明板として化学強化ガラスを含むものが提案されている。化学強化ガラスは、未強化ガラスよりも薄型化でき、軽量化できる。また、化学強化ガラスは、風冷強化ガラスよりも透過像の歪みを低減でき、車両の乗員による周辺景色の視認性を向上できる。また、化学強化ガラスは、風冷強化ガラスよりも外力のない自然状態での破損を抑制できる。
【先行技術文献】
【特許文献】
【０００４】
【特許文献１】特開２０１３−２３９１１号公報
【発明の概要】
【発明が解決しようとする課題】
【０００５】
特許文献１では、化学強化ガラスの表面圧縮応力に着目している。表面圧縮応力が大きいほど、強度が高く、耐風圧性が良い。
【０００６】
しかしながら、透明板の耐火性が十分ではないことがあった。
【０００７】
本発明は、上記課題に鑑みてなされたものであって、透明板の耐火性に優れた遮音壁の提供を主な目的とする。
【課題を解決するための手段】
【０００８】
上記課題を解決するため、本発明の一態様によれば、
車両の通路の側縁に沿って配置される遮音壁であって、
化学強化ガラスを含む透明板を有し、
前記透明板が４ｍｍ以上の厚さを有し、
前記化学強化ガラスの表面に形成される圧縮応力層の深さが１２μｍよりも大きい、遮音壁が提供される。
【発明の効果】
【０００９】
本発明の一態様によれば、耐火性に優れた遮音壁が提供される。
【図面の簡単な説明】
【００１０】
【図１】本発明の一実施形態による遮音壁を示す断面図である。
【図２】試験例１〜３において作製した合わせガラスの第１耐火試験を示す図である。
【図３】試験例１〜３において作製した合わせガラスの第２耐火試験を示す図である。
【発明を実施するための形態】
【００１１】
以下、本発明を実施するための形態について図面を参照して説明する。各図面において、同一の又は対応する構成には、同一の又は対応する符号を付して説明を省略する。本明細書において、数値範囲を表す「〜」はその前後の数値を含む範囲を意味する。
【００１２】
図１は、本発明の一実施形態による遮音壁を示す断面図である。遮音壁１０は、車両の通路（例えば道路、線路など）の側縁に沿って配置され、車両の火災時に延焼を抑制する。
【００１３】
遮音壁１０は、例えば透明板２０と、透明板２０の外周部を支持する支持枠３０とを有する。車両の乗員は、透明板２０を介して周辺の景色を視認できる。支持枠３０は、透明でも不透明でもよい。
【００１４】
透明板２０は、平板でもよいし湾曲板でもよい。透明板２０の厚さは、好ましくは４ｍｍ以上である。透明板２０がガラス板を含む場合、透明板２０の厚さが４ｍｍ以上であることで、車両の騒音の外部への伝達が抑制できる。透明板２０の厚さは、より好ましくは６ｍｍ以上である。透明板２０の厚さは、コストや重量の観点から、好ましくは１２ｍｍ以下である。
【００１５】
透明板２０は、例えば図１に示すように、複数のガラス板２１、２２およびガラス板２１、２２同士をつなぐ中間膜２３で構成される合わせガラスを含む。尚、合わせガラスを構成するガラス板の枚数は、図１では２枚であるが、３枚以上でもよい。この場合、中間膜は２つ以上である。また、透明板２０は、合わせガラスではなく、複層ガラスでもよいし、単板のガラスでもよい。
【００１６】
中間膜２３は熱可塑性樹脂、熱硬化性樹脂、紫外線硬化性樹脂等で構成されており、ビニル系ポリマー、エチレン‐ビニル系モノマー共重合体、スチレン系共重合体、ポリウレタン樹脂、フッ素樹脂及びアクリル樹脂などから選択される一種類以上で構成されていることが好ましい。例えば、ポリビニルブチラール樹脂（ＰＶＢ）が典型的である。
【００１７】
中間膜２３の厚さが厚いほど、合わせガラスの耐衝撃性が向上するが、合わせガラスのコストが高くなる。中間膜２３の厚さが０．７６〜３．０ｍｍであると、耐衝撃強度と低コストを両立した合わせガラスが得られる。中間膜２３の厚さは、好ましくは１．５〜２．３ｍｍである。
【００１８】
支持枠３０は、透明板２０の外周部を支持することで、透明板２０の変形を抑制する。支持枠３０は、透明板２０の外周部を収容する溝部３１を有する。溝部３１の溝幅は透明板２０の板厚よりも大きくてよく、支持枠３０は緩衝材３４を介して透明板２０を支持してよい。支持枠３０は、アルミニウム若しくは鉄などの金属（合金を含む）、または樹脂で形成される。
【００１９】
透明板２０は、化学強化ガラスを含む。例えば、複数のガラス板２１、２２のうちの少なくとも１つが化学強化ガラスである。複数のガラス板２１、２２のうちの、一部が未強化ガラスなどでもよいが、全てが化学強化ガラスでもよい。
【００２０】
化学強化ガラスは、化学処理によりガラス表面を強化したものである。化学処理の方法としては、例えばイオン交換法などがある。イオン交換法は、ガラスを処理液（例えば硝酸カリウム溶融塩）に浸漬し、ガラスに含まれるイオン半径の小さなイオン（例えばＮａイオン）をイオン半径の大きなイオン（例えばＫイオン）に交換することで、ガラス表面に圧縮応力を生じさせる。圧縮応力はガラスの表面全体に生じ、ガラスの表面全体に均一な深さの圧縮応力層が形成される。
【００２１】
ガラス表面の圧縮応力（以下、表面圧縮応力という）の大きさ、ガラス表面に形成される圧縮応力層の深さは、それぞれ、化学処理時間、および化学処理温度により調整できる。例えば、化学処理温度が同じ場合、化学処理時間が長いほど、圧縮応力層の深さが深くなる。また、化学処理温度が同じ場合、化学処理時間が長いほど、最初は表面圧縮応力の大きさが大きくなるが、途中から表面圧縮応力の大きさが小さくなる。従って、圧縮応力層の深さと、表面圧縮応力の大きさとは、一対一で対応しない。
【００２２】
圧縮応力層の深さが１２μｍよりも大きいことで、車両の火災時に、炎の透明板２０の貫通および透明板２０の崩落が抑制でき、耐火性に優れた遮音壁１０が得られる。ガラス表面には目に見えない傷が付いていることが多く、傷を起点とするガラスの割れを抑制するため、傷の深さよりも深い圧縮応力層が必要であり、圧縮応力層の深さが１２μｍよりも大きいことが必要である。圧縮応力層の深さは、好ましくは２０μｍ以上、より好ましくは２８μｍ以上である。
【００２３】
透明板２０が合わせガラスの場合、複数のガラス板２１、２２のうちの少なくとも１枚が、圧縮応力層の深さが１２μｍよりも大きい化学強化ガラスであればよい。炎の透明板２０の貫通および透明板２０の崩落が抑制でき、耐火性に優れた遮音壁１０が得られる。
【００２４】
透明板２０が合わせガラスの場合、車両の火災によって通路に面するガラス板が割れ、その破片が落下するまで、残りのガラス板は割れない。例えば図１において、遮音壁１０の左側に通路が存在する場合、車両の火災によって左側のガラス板２１が割れ、その破片が落下するまで、右側のガラス板２２は割れない。また、図１において、遮音壁１０の右側に通路が存在する場合、車両の火災によって右側のガラス板２２が割れ、その破片が落下するまで、左側のガラス板２１は割れない。通路に面するガラス板が割れ、その破片が落下するまで、残りのガラス板は炎に直接曝されないためである。
【００２５】
そこで、透明板２０が合わせガラスの場合、複数のガラス板２１、２２のうちの通路に面するガラス板が、圧縮応力層の深さが１２μｍよりも大きい化学強化ガラスであることが好ましい。通路に面するガラス板の割れが遅延でき、結果的に、残りのガラス板の割れが遅延できる。
【００２６】
透明板２０が合わせガラスの場合、複数のガラス板２１、２２のうちの全てが、圧縮応力層の深さが１２μｍよりも大きい化学強化ガラスであることがより好ましい。
【００２７】
一般的に、ガラス板が割れる場合、ガラス板の外周部から割れることが多い。ガラス板の外周部には、ガラス板の加工時やガラス板の搬送時などに傷が付きやすいためである。
【００２８】
支持枠３０が透明板２０の外周部を支持する場合、透明板２０の外周部は支持枠３０で覆われるため車両の火災時に炎に直接曝されない。そのため、透明板２０の外周部は、透明板２０の露出部よりも低温になる。この温度差によって熱応力が生じ、透明板２０の外周部の傷が開きやすい。
【００２９】
本実施形態によれば、透明板２０の外周部に、傷の深さよりも深い圧縮応力層が形成されている。そのため、透明板２０の外周部の傷が開くのを制限することができる。
【００３０】
化学強化ガラスは、酸化物基準のモル百分率表示でＳｉＯ２を５６〜７５％、Ａｌ２Ｏ３を１〜２０％、Ｎａ２Ｏを８〜２２％、Ｋ２Ｏを０〜１０％、ＭｇＯを０〜１４％、ＺｒＯ２を０〜５％、ＣａＯを０〜１０％含有する。以下、各成分について説明するが、％はモル％を意味する。
【００３１】
ＳｉＯ２は、ガラス微細構造の中で網目構造を形成する成分として知られており、ガラスを構成する主要成分である。ＳｉＯ２の含有量は、５６％以上であり、好ましくは６０％以上、より好ましくは６３％以上、さらに好ましくは６５％以上である。また、ＳｉＯ２の含有量は、７５％以下であり、好ましくは７３％以下、より好ましくは７１％以下である。ＳｉＯ２の含有量が５６％以上であるとガラスとしての安定性や耐候性の点で優位である。一方、ＳｉＯ２の含有量が７５％以下であると熔解性及び成形性の点で優位である。
【００３２】
Ａｌ２Ｏ３は化学強化におけるイオン交換性能を向上させる作用があり、特に表面圧縮応力（ＣＳ）を向上する作用が大きい。ガラスの耐候性を向上する成分としても知られている。また、フロート成形時にボトム面からの錫の浸入を抑制する作用がある。Ａｌ２Ｏ３の含有量は、１％以上であり、好ましくは３％以上、より好ましくは５％以上である。また、Ａｌ２Ｏ３の含有量は、２０％以下であり、好ましくは１７％以下、より好ましくは１２％以下、さらに好ましくは１０％以下、特に好ましくは７％以下である。Ａｌ２Ｏ３の含有量が１％以上であると、イオン交換により、所望のＣＳが得られ、また、錫の浸入を抑制する効果が得られる。一方、Ａｌ２Ｏ３の含有量が２０％以下であると、ガラスの粘性が高い場合でも失透温度が大きくは上昇しないため、ソーダライムガラス生産ラインでの熔解、成形の点で優位である。
【００３３】
ＳｉＯ２及びＡｌ２Ｏ３の含有量の合計ＳｉＯ２＋Ａｌ２Ｏ３は８０％以下であることが好ましい。８０％超では高温でのガラスの粘性が増大し、溶融が困難となるおそれがあり、好ましくは７９％以下、より好ましくは７８％以下である。また、ＳｉＯ２＋Ａｌ２Ｏ３は７０％以上であることが好ましい。７０％未満では圧痕が付いた時のクラック耐性が低下し、より好ましくは７２％以上である。
【００３４】
Ｎａ２Ｏはイオン交換により圧縮応力を形成させる必須成分であり、圧縮応力層の深さ（ＤＯＬ）を深くする作用がある。またガラスの高温粘性と失透温度を下げ、ガラスの熔解性、成形性を向上させる成分である。Ｎａ２Ｏの含有量は、８％以上であり、好ましくは１２％以上、より好ましくは１３％以上である。また、Ｎａ２Ｏの含有量は、２２％以下であり、好ましくは２０％以下、より好ましくは１６％以下である。Ｎａ２Ｏの含有量が８％以上であると、イオン交換により所望の圧縮応力を形成することができる。一方、Ｎａ２Ｏの含有量が２２％以下であると、充分な耐候性が得られる。
【００３５】
Ｋ２Ｏは必須ではないが、イオン交換速度を増大しＤＯＬを深くする効果があるため含有してもよい。一方、Ｋ２Ｏが多くなりすぎると十分なＣＳが得られなくなる。Ｋ２Ｏを含有する場合は１０％以下が好ましく、好ましくは８％以下、より好ましくは６％以下である。Ｋ２Ｏの含有量が１０％以下であると、充分なＣＳが得られる。
【００３６】
ＭｇＯは必須ではないが、ガラスを安定化させる成分である。ＭｇＯの含有量は、２％以上、好ましくは３％以上、より好ましくは３．６％以上である。また、ＭｇＯの含有量は、１４％以下であり、好ましくは８％以下、より好ましくは６％以下である。ＭｇＯの含有量が２％以上であると、ガラスの耐薬品性が良好になる。高温での熔解性が良好になり、失透が起こり難くなる。一方、ＭｇＯの含有量が１４％以下であると、失透の起こりにくさが維持され、充分なイオン交換速度が得られる。
【００３７】
ＺｒＯ２は必須ではないが、一般に、化学強化での表面圧縮応力を大きくする作用があることが知られている。しかし、少量のＺｒＯ２を含有してもコスト増加の割には、その効果は大きくない。したがって、コストが許す範囲で任意の割合のＺｒＯ２を含有することができる。含有する場合は、５％以下であることが好ましい。
【００３８】
ＣａＯは必須ではないが、ガラスを安定化させる成分である。ＣａＯはアルカリイオンの交換を阻害する傾向があるため、特にＤＯＬを大きくしたい場合は含有量を減らす、もしくは含まないことが好ましい。一方、耐薬品性を向上させるためには、２％以上、好ましくは４％以上、より好ましくは６％以上含有することが好ましい。ＣａＯを含有する場合の量は、１０％以下であり、好ましくは９％以下、より好ましくは８．２％以下である。ＣａＯの含有量が１０％以下であると、充分なイオン交換速度が保たれ、所望のＤＯＬが得られる。
【００３９】
ＳｒＯは必須ではないが、ガラスの高温粘性を下げ、失透温度を下げる目的で含有してもよい。ＳｒＯはイオン交換効率を低下させる作用があるため、特にＤＯＬを大きくしたい場合は含有しないことが好ましい。含有する場合のＳｒＯ量は３％以下、好ましくは２％以下、より好ましくは１％以下である。
【００４０】
ＢａＯは必須ではないが、ガラスの高温粘性を下げ、失透温度を下げる目的で含有してもよい。ＢａＯはガラスの比重を重くする作用があるため、軽量化を意図する場合には含有しないことが好ましい。含有する場合のＢａＯ量は３％以下、好ましくは２％以下、より好ましくは１％以下である。
【００４１】
ＴｉＯ２は天然原料中に多く存在し、黄色の着色源となることが知られている。ＴｉＯ２の含有量は０．３％以下であり、好ましくは０．２％以下、より好ましくは０．１％以下である。ＴｉＯ２の含有量が０．３％を超えるとガラスが黄色味を帯びる。
【００４２】
化学強化ガラスは、その他の成分を含有してもよい。その他の成分の含有量の合計は５％以下であることが好ましく、より好ましくは３％以下、典型的には１％以下である。以下、上記その他成分について例示的に説明する。
【００４３】
ＺｎＯはガラスの高温での熔融性を向上するために、例えば２％まで含有してもよい。しかし、フロート法で製造する場合には、フロートバスで還元され製品欠点となるので含有しないことが好ましい。
【００４４】
Ｂ２Ｏ３は高温での熔融性またはガラス強度の向上のために、１％未満の範囲で含有してもよい。一般的には、Ｎａ２ＯまたはＫ２Ｏのアルカリ成分とＢ２Ｏ３を同時に含有すると揮散が激しくなり、煉瓦を著しく浸食するので、Ｂ２Ｏ３は実質的に含有しないことが好ましい。
【００４５】
Ｌｉ２Ｏは歪点を低くして応力緩和を起こりやすくし、その結果安定した圧縮応力を得られなくする成分であるので含有しないことが好ましく、含有する場合であってもその含有量は１％未満であることが好ましく、より好ましくは０．０５％以下、特に好ましくは０．０１％未満である。
【実施例】
【００４６】
［試験例１〜３］
試験例１〜３では、化学処理時間以外同じ条件で、幅７００ｍｍ、高さ１０００ｍｍの合わせガラスを作製した。各合わせガラスは、厚さ４ｍｍのガラス板を２枚と、厚さ２．４ｍｍの中間膜とで構成した。中間膜としては、ポリビニルブチラール樹脂（ＰＶＢ）のシートを用いた。同一の合わせガラスを構成する２枚のガラス板は、同一の条件で化学処理した。
【００４７】
化学強化ガラスの表面圧縮応力（ＣＳ）および圧縮応力層の深さ（ＤＯＬ）は、表面応力計ＦＳＭ−６０００（折原製作所製）により測定した。試験例１の化学強化ガラスは、ＣＳが４２３．４ＭＰａであり、ＤＯＬが１２μｍであった。試験例２の化学強化ガラスは、ＣＳが３９６．０ＭＰａであり、ＤＯＬが２０μｍであった、試験例３の化学強化ガラスは、ＣＳが３９０．８ＭＰａ、ＤＯＬが２８μｍであった。
【００４８】
化学強化ガラスは、酸化物基準のモル百分率表示でＳｉＯ２を７０．６％、Ａｌ２Ｏ３を１．１％、Ｎａ２Ｏを１２．８％、Ｋ２Ｏを０．２％、ＭｇＯを６．９％、ＺｒＯ２を０．１％、ＣａＯを８．３％含有していた。尚、圧縮応力層の厚さはガラス板の厚さに比べて著しく小さく、化学処理の前後でガラス板の組成は略同じである。
【００４９】
合わせガラスは、試験例毎に２枚ずつ用意し、１枚を第１耐火試験に供し、残りの１枚を第２耐火試験に供した。
【００５０】
図２は、試験例１〜３において作製した合わせガラスの第１耐火試験を示す図である。図２において、十字で示す位置はバーナの炎の中心位置を示し、破線で囲む領域はバーナの炎の当たる領域を示す。
【００５１】
第１耐火試験では、合わせガラス１２０の上辺および下辺をスチールフレーム１５０で支持し、合わせガラス１２０の中心部に対してバーナの炎を照射した。バーナとしては、プロパンガスバーナを用いた。バーナのガス噴射口の直径は１００ｍｍとし、バーナのガス噴射口と合わせガラス１２０との間の距離は４０ｃｍとし、バーナのガス噴射圧は０．０７５ＭＰａとした。以下、合わせガラス１２０を構成する２枚のガラス板のうち、バーナに近い方のガラス板を手前のガラス板と呼び、バーナから遠い方のガラス板を奥のガラス板と呼ぶ。
【００５２】
第１耐火試験では、１０分間の炎の照射の間に、合わせガラスを炎が貫通せず、且つ、奥のガラス板が崩落しない場合を「○」、それ以外の場合を「×」とした。第１耐火試験の結果を表１に示す。
【００５３】
【表１】
2016075122.tif 000003
試験例２〜３では、圧縮応力層の厚さが１２μｍよりも大きいため、１０分間の炎の照射の間に２枚のガラス板のどちらも破損せず、炎は合わせガラスを貫通しなかった。また、試験例２〜３では、１０分間の炎の照射後に放冷による破損の有無を確認したが、炎の照射終了から５分間の間に２枚のガラス板のどちらも破損しなかった。
【００５４】
一方、試験例１では、圧縮応力層の厚さが１２μｍであるため、先ず、炎の照射開始から２分が経過した時点で、手前のガラス板が、局所的に気化した中間膜に押され、曲げ応力で割れ、一部が脱落した。次いで、炎の照射開始から９分４０秒が経過した時点で、奥のガラス板が割れた。
【００５５】
表１から明らかなように、圧縮応力層の深さＤＯＬが１２μｍよりも大きいことで、良好な耐火性が得られることがわかる。また、表面圧縮応力ＣＳよりも、圧縮応力層の深さＤＯＬの方が耐火性には重要であることがわかる。
【００５６】
図３は、試験例１〜３において作製した合わせガラスの第２耐火試験を示す図である。図３において、十字で示す位置はバーナの炎の中心位置を示し、破線で囲む領域はバーナの炎の当たる領域を示す。
【００５７】
第２耐火試験では、合わせガラス１２０の上辺、下辺および右辺をスチールフレーム１５０で支持すると共に、合わせガラス１２０の左辺をアルミフレーム１６０で支持した。アルミフレーム１６０は、合わせガラス１２０の左辺から２０ｍｍ以内の部分を収容した。バーナの炎の中心位置は、合わせガラス１２０の上下方向中央位置であって、合わせガラス１２０の左辺から右側に７０ｍｍ離れた位置（つまりアルミフレーム１６０から右側に５０ｍｍ離れた位置）とした。
【００５８】
第２耐火試験では、手前のガラス板が割れるまでの時間Ｔを計測した。第２耐火試験の結果を表２に示す。
【００５９】
【表２】
2016075122.tif 000004
試験例１の手前のガラス板は、炎の照射開始から２９秒が経過した時点で、アルミフレーム１６０で覆われた被覆部分から割れた。被覆部分が露出部分よりも低温になり、この温度差によって熱応力が生じ、被覆部分の傷が開いたためと推定された。一方、試験例２の手前のガラス板は、炎の照射開始から２分３０秒が経過した時点で、局所的に気化した中間膜に押され、曲げ応力で割れた。同様に、試験例３の手前のガラス板は、炎の照射開始から３分５５秒が経過した時点で、局所的に気化した中間膜に押され、曲げ応力で割れた。試験例２および３では、試験例１とは異なり、圧縮応力層の深さが１２μｍよりも大きいため、ガラス板のアルミフレーム１６０で覆われた被覆部分の傷が開くことが制限できた。
【００６０】
以上、遮音壁の実施形態などについて説明したが、本発明は上記実施形態などに限定されず、特許請求の範囲に記載された本発明の要旨の範囲内において、種々の変形、改良が可能である。
【符号の説明】
【００６１】
１０  遮音壁
２０  透明板
２１  ガラス板
２２  ガラス板
２３  中間膜
３０  支持枠
【図１】
2016075122.tif 000005
【図２】
2016075122.tif 000006
【図３】
2016075122.tif 000007